(57)【特許請求の範囲】
【請求項１】
下記一般式（ｉ）で示すジオール構造単位（Ａ）と下記一般式（ｉｉ）で示すビニルアルコール系構造単位（Ｂ）とを有し、重量平均分子量が１０，０００以上、かつ、水酸基価が１，２２０ｍｇＫＯＨ／ｇ以上、１，２７５ｍｇＫＯＨ／ｇ以下であり、前記ジオール構造単位（Ａ）の含有率が、該構造単位（Ａ）と前記ビニルアルコール系構造単位（Ｂ）の合計量に対し、０．１〜５０モル％である、新規ヒドロキシル基含有共重合体。
【化１】
0004772943.tif 000008
（式中、Ｒ1、Ｒ2、Ｒ3、Ｒ4、Ｒ5、Ｒ6はそれぞれ独立に水素原子またはアルキル基を表す。）
【請求項２】
重量平均分子量が１０，０００以上、２００，０００以下である、請求項１に記載の新規ヒドロキシル基含有共重合体。
【請求項３】
前記一般式（ｉ）のＲ1、Ｒ2、Ｒ3、Ｒ4、Ｒ5、Ｒ6がいずれも水素原子を表す、請求項１または２に記載の新規ヒドロキシル基含有共重合体。
【請求項４】
前記ビニルアルコール系構造単位（Ｂ）が、下記一般式（ｉｖ）で示すビニルエステル系単量体（ｂ）由来の構造である、請求項１から３までのいずれかに記載の新規ヒドロキシル基含有共重合体。
【化２】
0004772943.tif 000009
（式中、Ｒ4、Ｒ5、Ｒ6、Ｒ7はそれぞれ独立に水素原子またはアルキル基を表す。）
【請求項５】
下記一般式（ｉｉｉ）で示すビニルエチレンカーボネート系単量体（ａ）と下記一般式（ｉｖ）で示すビニルエステル系単量体（ｂ）とを含む単量体成分を共重合反応させる共重合工程と、
前記共重合工程で得られたビニルエチレンカーボネート系コポリマーを加水分解反応させる加水分解工程と、
を含む製造方法により得られる、請求項１から４までのいずれかに記載の新規ヒドロキシル基含有共重合体。
【化３】
0004772943.tif 000010
（式中、Ｒ1、Ｒ2、Ｒ3、Ｒ4、Ｒ5、Ｒ6、Ｒ7はそれぞれ独立に水素原子またはアルキル基を表す。）
【請求項６】
下記一般式（ｉｉｉ）で示すビニルエチレンカーボネート系単量体（ａ）と下記一般式（ｉｖ）で示すビニルエステル系単量体（ｂ）とを含む単量体成分を共重合反応させる共重合工程と、
前記共重合工程で得られたビニルエチレンカーボネート系コポリマーを加水分解反応させることにより、請求項１から５までのいずれかに記載の新規ヒドロキシル基含有共重合体を得る加水分解工程と、
を含む、ヒドロキシル基含有共重合体の製造方法。
【化４】
0004772943.tif 000011
（式中、Ｒ1、Ｒ2、Ｒ3、Ｒ4、Ｒ5、Ｒ6、Ｒ7はそれぞれ独立に水素原子またはアルキル基を表す。）
【発明の詳細な説明】
【０００１】
【発明の属する技術分野】
本発明は、樹脂成形体、塗料、粘接着剤、樹脂添加剤、包装材料、フィルム等に用いられる新規ヒドロキシル基含有共重合体と、その製造方法に関する。
【０００２】
【従来の技術】
ヒドロキシル基含有（共）重合体としては、たとえば、ポリビニルアルコールやその共重合体、ポリ（メタ）アクリル酸ヒドロキシエチルやその共重合体等が知られている。また、米国特許第２，５１８，４４０号明細書には、ビニルエチレンカーボネートの単独重合体、または、ビニルエチレンカーボネートとその他の種々のビニル化合物との共重合体を加水分解してなるヒドロキシル基含有（共）重合体が開示されている。これらのヒドロキシル基含有（共）重合体は、その熱可塑性、水溶性等の特性を生かして、樹脂成形体、塗料、粘接着剤、樹脂添加剤、包装材料、フィルム等に用いられている。
【０００３】
【発明が解決しようとする課題】
本発明の課題は、新規ヒドロキシル基含有共重合体と、その製造方法を提供することにある。
【０００４】
【課題を解決するための手段】
上記課題を解決するため、本発明者らは種々検討を重ねた。その過程で、ビニルエチレンカーボネートと酢酸ビニルとの共重合体を加水分解してなるヒドロキシル基含有共重合体に着目した。ところが、本発明者らの検討により、このヒドロキシル基含有共重合体は、その分子量や水酸基価の値によっては物性が低下するという問題点があることがわかった。そこで、本発明者らは、さらに検討を重ねた結果、上記ヒドロキシル基含有共重合体の分子量および水酸基価が下記の特定範囲であれば物性低下が抑えられることを見出し、本発明を完成した。
【０００５】
すなわち、本発明にかかる新規ヒドロキシル基含有共重合体は、下記一般式（ｉ）で示すジオール構造単位（Ａ）と下記一般式（ｉｉ）で示すビニルアルコール系構造単位（Ｂ）とを有し、重量平均分子量が１０，０００以上、かつ、水酸基価が１，２２０ｍｇＫＯＨ／ｇ以上、１，２７５ｍｇＫＯＨ／ｇ以下であり、前記ジオール構造単位（Ａ）の含有率が、該構造単位（Ａ）と前記ビニルアルコール系構造単位（Ｂ）の合計量に対し、０．１〜５０モル％である。
【０００６】
【化４】
0004772943.tif 000002
【０００７】
（式中、Ｒ1 、Ｒ2 、Ｒ3 、Ｒ4 、Ｒ5 、Ｒ6 はそれぞれ独立に水素原子またはアルキル基を表す。）
また、本発明にかかるヒドロキシル基含有共重合体の製造方法は、
下記一般式（ｉｉｉ）で示すビニルエチレンカーボネート系単量体（ａ）と下記一般式（ｉｖ）で示すビニルエステル系単量体（ｂ）とを含む単量体成分を共重合反応させる共重合工程と、
前記共重合工程で得られたビニルエチレンカーボネート系コポリマーを加水分解反応させることにより、上記本発明の新規ヒドロキシル基含有共重合体を得る加水分解工程と、
を含む。
【０００８】
【化５】
0004772943.tif 000003
【０００９】
（式中、Ｒ1 、Ｒ2 、Ｒ3 、Ｒ4 、Ｒ5 、Ｒ6 、Ｒ7 はそれぞれ独立に水素原子またはアルキル基を表す。）
なお、上記本発明の新規ヒドロキシル基含有共重合体は、上記本発明の製造方法により得られるものであってもよい。
【００１０】
【発明の実施の形態】
以下、本発明のヒドロキシル基含有共重合体とその製造方法を順次詳しく説明する。
〔ヒドロキシル基含有共重合体〕
本発明のヒドロキシル基含有共重合体が有するジオール構造単位（Ａ）を示す前記一般式（ｉ）中、Ｒ1 、Ｒ2 、Ｒ3 はそれぞれ独立に水素原子またはアルキル基である。Ｒ1 、Ｒ2 、Ｒ3 の例であるアルキル基としては、特に限定はされないが、たとえば、メチル基、エチル基、ｎ−プロピル基、イソプロピル基、ｎ−ブチル基、イソブチル基、ｔｅｒｔ−ブチル基等の炭素数１〜４のアルキル基等が好ましい。上記アルキル基は、必要に応じ、ハロゲン基、水酸基、エステル基、カルボン酸基、スルホン酸基等の置換基を有していてもよい。
【００１１】
本発明のヒドロキシル基含有共重合体は、該共重合体のジオール構造単位（Ａ）に由来する性能を高めたり、該共重合体にその他の性能を追加付与したりするとともに、該共重合体中に占めるジオール構造単位（Ａ）の割合を幅広くとれるようにする目的で、前記一般式（ｉｉ）で示すビニルアルコール系構造単位（Ｂ）をさらに有する。この構造単位（Ｂ）は、上記目的に応じて適宜選択される。
【００１２】
ビニルアルコール系構造単位（Ｂ）を示す前記一般式（ｉｉ）中、Ｒ4 、Ｒ5 、Ｒ6 はそれぞれ独立に水素原子またはアルキル基である。Ｒ4 、Ｒ5 、Ｒ6 の例であるアルキル基の具体例としては、特に限定はされないが、前記一般式（ｉ）中のＲ1 、Ｒ2 、Ｒ3 の例であるアルキル基の具体例として前述したものを挙げることができる。
【００１３】
本発明のヒドロキシル基含有共重合体中、ジオール構造単位（Ａ）およびビニルアルコール系構造単位（Ｂ）の含有率は、これらの構造単位の合計量に対し、（Ａ）０．１〜５０モル％、（Ｂ）９９．９〜５０モル％、好ましくは（Ａ）０．５〜３０モル％、（Ｂ）９９．５〜７０モル％、さらに好ましくは（Ａ）１．０〜１５モル％、（Ｂ）９９．０〜８５モル％である。ジオール構造単位（Ａ）の含有率が０．１モル％未満だと、ヒドロキシル基含有共重合体の結晶性が高くなりすぎるため、該共重合体の低温での水溶性が悪くなる等の傾向があり、５０モル％を超えると、該共重合体の結晶性の低下が激しいため、該共重合体の靭性、可撓性、柔軟性等の物性低下が起こる等の傾向がある。
【００１４】
本発明のヒドロキシル基含有共重合体の重量平均分子量は、たとえば下記測定条件のゲルパーミエーションクロマトグラフィー（以下「ＧＰＣ」と呼ぶ）によるポリエチレングリコール換算で、通常１０，０００以上、好ましくは１０，０００〜１，０００，０００、より好ましくは１０，０００〜５００，０００、さらに好ましくは１０，０００〜２００，０００である。
【００１５】
0004772943.tif 000004
ヒドロキシル基含有共重合体の重量平均分子量が１０，０００未満だと、該共重合体の靭性、可撓性、柔軟性、接着性、分散性、耐油性、耐候性、耐熱性等の物性が低下する。
【００１６】
本発明のヒドロキシル基含有共重合体の水酸基価は、たとえばＪＩＳ−Ｋ００７０−７．１中和滴定法や 1Ｈ−ＮＭＲによる組成分析により測定されるものとして、通常１，０００ｍｇＫＯＨ／ｇ以上（最大値は理論上１，２７５）、好ましくは１，０７５ｍｇＫＯＨ／ｇ以上、より好ましくは１，１００ｍｇＫＯＨ／ｇ以上である。水酸基価が１，０００ｍｇＫＯＨ／ｇ未満だと、ヒドロキシル基含有共重合体の４０℃以上での水溶性が悪くなる。
【００１７】
本発明のヒドロキシル基含有共重合体は、たとえば、樹脂成形体、塗料、粘接着剤、樹脂添加剤、包装材料、フィルム等に用いられる。
【００１８】
本発明のヒドロキシル基含有共重合体は、たとえば、以下に述べる本発明の製造方法により得ることができるが、該共重合体の製造方法はこれに限定されない。
〔ヒドロキシル基含有共重合体の製造方法〕
本発明の製造方法は、以下に述べるビニルエチレンカーボネート系コポリマーを製造する共重合工程と上記コポリマーを加水分解して本発明のヒドロキシル基含有共重合体を得る加水分解工程とを含む。
【００１９】
（共重合工程）：
共重合工程では、前記一般式（ｉｉｉ）で示すビニルエチレンカーボネート系単量体（ａ）と前記一般式（ｉｖ）で示すビニルエステル系単量体（ｂ）とを含む単量体成分を共重合反応させる。
【００２０】
ビニルエチレンカーボネート系単量体（ａ）を示す前記一般式（ｉｉｉ）中、Ｒ1 、Ｒ2 、Ｒ3 は前記一般式（ｉ）中のものと同じである。
【００２１】
ビニルエチレンカーボネート系単量体（ａ）の具体例としては、特に限定はされないが、ビニルエチレンカーボネート、２−メチル−ビニルエチレンカーボネート、３−メチル−ビニルエチレンカーボネート等が挙げられる。これらの単量体（ａ）の中でも、ビニルエチレンカーボネートが、入手の容易さ、良好な共重合反応性を有する点で好ましい。単量体（ａ）は、１種のみ用いても２種以上併用してもよい。
【００２２】
ビニルエステル系単量体（ｂ）を示す前記一般式（ｉｖ）中、Ｒ4 、Ｒ5 、Ｒ6 は前記一般式（ｉｉ）中のものと同じであり、Ｒ7 はＲ4 、Ｒ5 、Ｒ6 とは独立に水素原子またはアルキル基を表す。Ｒ7 の例であるアルキル基の具体例としては、特に限定はされないが、前記一般式（ｉ）中のＲ1 、Ｒ2 、Ｒ3 の例であるアルキル基の具体例として前述したものを挙げることができる。
【００２３】
ビニルエステル系単量体（ｂ）の具体例としては、特に限定はされないが、酢酸ビニル、プロピオン酸ビニル、乳酸ビニル、酪酸ビニル、カプロン酸ビニル、ピバリン酸ビニル、ラウリン酸ビニル、ステアリン酸ビニル等を挙げることができる。これらの中でも、酢酸ビニル、プロピオン酸ビニルが、ビニルエチレンカーボネート系単量体（ａ）との共重合性等の点から好ましい。
【００２４】
ビニルエステル系単量体（ｂ）は、１種のみ用いても２種以上併用してもよい。
【００２５】
共重合させる単量体成分中、ビニルエチレンカーボネート系単量体（ａ）およびビニルエステル系単量体（ｂ）の割合は、特に限定はされないが、これらの単量体の合計量に対し、好ましくは（ａ）０．１〜５０モル％、（ｂ）９９．９〜５０モル％、より好ましくは（ａ）０．５〜３０モル％、（ｂ）９９．５〜７０モル％、さらに好ましくは（ａ）１．０〜１５モル％、（ｂ）９９．０〜８５モル％である。ビニルエチレンカーボネート系単量体（ａ）の割合が０．１モル％未満だと、最終目的生成物であるヒドロキシル基含有共重合体の結晶性が高くなりすぎるため、該共重合体の低温での水溶性が悪くなる等の傾向があり、５０モル％を超えると、該共重合体の結晶性の低下が激しいため、該共重合体の靭性、可撓性、柔軟性等の物性低下が起こる等の傾向がある。
【００２６】
共重合方法としては、公知の共重合方法、たとえば、バルク重合、溶液重合、懸濁重合、乳化重合等を用いることができ、特に限定はされない。
【００２７】
共重合温度は、特に限定はされないが、好ましくは０〜３００℃、より好ましくは１０〜２００℃、さらに好ましくは２５〜１５０℃である。共重合温度が０℃未満だと、共重合反応性が低下する等の傾向があり、３００℃を超えると、副反応が多くなり、反応制御が困難になる等の傾向があり、好ましくない。
【００２８】
共重合反応の溶媒としては、特に限定はされないが、たとえば、下記の溶媒群の中から選ばれた単独溶媒または混合溶媒を用いることができる。
【００２９】
（１）ヘキサン、オクタン等の脂肪族炭化水素類；
（２）シクロヘキサン等の脂環式飽和炭化水素類；
（３）シクロヘキセン等の脂環式不飽和炭化水素類；
（４）ベンゼン、トルエン、キシレン等の芳香族炭化水素類；
（５）アセトン、メチルエチルケトン等のケトン類；
（６）酢酸メチル、酢酸エチル、酢酸ブチル、γ−ブチロラクトン等のエステル類；
（７）ジクロロエタン、クロロホルム、四塩化炭素等のハロゲン化炭化水素類；
（８）ジエチルエーテル、ジオキサン、ジオキソラン等のエーテル類；
（９）プロピレングリコールモノメチルエーテルアセテート、ジエチレングリコールモノメチルエーテルアセテート等のアルキレングリコールのエーテル類；
（１０）メチルアルコール、エチルアルコール、ブチルアルコール、イソプロピルアルコール、エチレングリコール、プロピレングリコールモノメチルエーテル等のアルコール類；
（１１）ジメチルホルムアミド、Ｎ−メチルピロリドン等のアミド類；
（１２）ジメチルスルホキシド等のスルホン酸エステル類；
（１３）ジメチルカーボネート、ジエチルカーボネート等の炭酸エステル類；
（１４）エチレンカーボネート、プロピレンカーボネート等の脂環式炭酸エステル類；
（１５）水。
【００３０】
これらの溶媒の中でも、生成共重合体の精製、回収の容易さ等の点から、溶媒群（４）〜（６）、（８）〜（１５）の中から選ばれたものが好ましく、（５）、（６）、（９）、（１０）、（１１）、（１４）、（１５）の中から選ばれたものがより好ましい。
【００３１】
共重合反応を行う際、原料混合物中の単量体成分の濃度は、特に限定はされないが、好ましくは１〜１００重量％、より好ましくは５〜９５重量％、さらに好ましくは１０〜９０重量％である。この割合が１重量％未満だと、生産性が悪い等の傾向があり、好ましくない。
【００３２】
共重合反応は、通常、重合開始剤を用いて行われる。重合開始剤としては、特に限定はされないが、たとえば、２，２’−アゾビスイソブチロニトリル、アゾビス（２−メチル）ブチロニトリル、２，２’−アゾビス（イソ酪酸）ジメチル等のアゾ化合物；ベンゾイルパーオキシド、ジ−ｔｅｒｔ−ブチルパーオキシド等の過酸化物等が挙げられる。重合開始剤は、１種のみ用いてもよいし、２種以上併用してもよい。
【００３３】
重合開始剤の量については、特に限定はされないが、単量体成分に対し、好ましくは０．００１〜１０重量％、より好ましくは０．０１〜５重量％、さらに好ましくは０．１〜３重量％である。重合開始剤量が０．００１重量％未満だと、共重合反応が非常に遅くなる等の傾向があり、１０重量％を超えると、副反応が多くなる等の傾向があり、好ましくない。
【００３４】
また、共重合反応の際、ラウリルメルカプタン、メルカプトエタノール等の連鎖移動剤や調整剤を用いてもよい。
【００３５】
共重合反応は、窒素、アルゴン等の不活性ガス雰囲気下で行うのが好ましい。
【００３６】
共重合反応により生成したビニルエチレンカーボネート系コポリマーを精製する方法としては、たとえば、再沈殿、透析、遠心分離、減圧乾燥等により溶媒を除去する方法等が挙げられるが、特に限定はされない。
【００３７】
（加水分解工程）：
加水分解工程では、上記共重合工程で得られたビニルエチレンカーボネート系コポリマーを加水分解反応させる。
【００３８】
上記ビニルエチレンカーボネート系コポリマーは、下記一般式（ｖ）で示すビニルエチレンカーボネート系構造単位（Ｃ）と下記一般式（ｖｉ）で示すビニルエステル系構造単位（Ｄ）とを有する共重合体である。
【００３９】
【化６】
0004772943.tif 000005
【００４０】
（式中、Ｒ1 、Ｒ2 、Ｒ3 は前記一般式（ｉｉｉ）中のものと同じであり、Ｒ4 、Ｒ5 、Ｒ6 、Ｒ7 は前記一般式（ｉｖ）中のものと同じである。）
加水分解反応では、このビニルエチレンカーボネート系コポリマーが有するビニルエチレンカーボネート系構造単位（Ｃ）の側鎖のエチレンカーボネート環が加水分解反応して開環することでジオール構造単位（Ａ）が形成されるとともに、ビニルエステル系構造単位（Ｄ）の側鎖のエステル基が加水分解反応して開裂することでビニルアルコール系構造単位（Ｂ）が形成されることにより、上記本発明のヒドロキシル基含有共重合体が得られる。
【００４１】
ビニルエチレンカーボネート系コポリマー中、ビニルエチレンカーボネート系構造単位（Ｃ）およびビニルエステル系構造単位（Ｄ）の含有率は、特に限定はされないが、これらの構造単位の合計量に対し、好ましくは（Ｃ）０．１〜５０モル％、（Ｄ）９９．９〜５０モル％、より好ましくは（Ｃ）０．５〜３０モル％、（Ｄ）９９．５〜７０モル％、さらに好ましくは（Ｃ）１．０〜１５モル％、（Ｄ）９９．０〜８５モル％である。ビニルエチレンカーボネート系構造単位（Ｃ）の含有率が０．１モル％未満だと、目的生成物であるヒドロキシル基含有共重合体の結晶性が高くなりすぎるため、該共重合体の低温での水溶性が悪くなる等の傾向があり、５０モル％を超えると、該共重合体の結晶性の低下が激しいため、該共重合体の靭性、可撓性、柔軟性等の物性低下が起こる等の傾向がある。
【００４２】
ビニルエチレンカーボネート系コポリマーの重量平均分子量は、特に限定はされないが、たとえば、下記測定条件のＧＰＣによるポリスチレン換算で、通常１０，０００以上、好ましくは１０，０００〜１，０００，０００、より好ましくは１０，０００〜５００，０００、さらに好ましくは１０，０００〜２００，０００である。
【００４３】
0004772943.tif 000006
ビニルエチレンカーボネート系コポリマーの重量平均分子量が１０，０００未満だと、目的生成物であるヒドロキシル基含有共重合体の靭性、可撓性、柔軟性、接着性、分散性、耐油性、耐候性、耐熱性等の物性が低下する。
【００４４】
ビニルエチレンカーボネート系コポリマーを加水分解反応させる際、反応温度は、特に限定はされないが、好ましくは０〜３００℃、より好ましくは１０〜２００℃、さらに好ましくは２５〜１５０℃である。反応温度が０℃未満だと、反応の進行が非常に遅い等の傾向があり、３００℃を超えると、該コポリマーの熱分解等の副反応が多くなる等の傾向があり、好ましくない。
【００４５】
加水分解反応の際、反応圧力は、たとえば、常圧〜１００ｋｇ／ｃｍ2 程度であればよく、特に限定はされない。
【００４６】
加水分解反応に用いられる反応溶媒としては、特に限定はされないが、たとえば、ビニルエチレンカーボネート系コポリマーを得るための共重合反応に用いられる溶媒として前に例示した溶媒群（１）〜（１５）の中から選ばれた単独溶媒または混合溶媒を用いることができる。沈殿が生成することなく均一系反応が最後まで進行するようにするためには、上記反応溶媒の中でも、（５）、（６）、（９）〜（１５）の極性溶媒群の中から選ばれたものが好ましく、（１０）のアルコール類および（１５）の水からなる群の中から選ばれたものがより好ましい。
【００４７】
加水分解反応を行う際、原料混合物中のビニルエチレンカーボネート系コポリマーの濃度は、特に限定はされないが、好ましくは５〜９０重量％、より好ましくは１０〜８０重量％、さらに好ましくは２０〜６０重量％である。この割合が５重量％未満だと、生産性が悪い等の傾向があり、９０重量％を超えると、原料混合物の粘度が非常に高くなり、取り扱いが困難になる等の傾向があり、好ましくない。
【００４８】
加水分解反応は、反応を促進させるために反応触媒を用いて行ってもよい。反応触媒としては、特に限定はされないが、たとえば、水酸化ナトリウム、水酸化カリウム、水酸化カルシウム、ナトリウムメチラート、リチウムメチラート、ナトリウムエチラート、３級アミン化合物、４級アンモニウム塩、アニオン交換樹脂等の塩基性触媒；塩酸、硫酸、硝酸、メタンスルホン酸、ゼオライト、カチオン交換樹脂等の酸触媒等が挙げられる。反応触媒は、１種のみ用いてもよいし、２種以上併用してもよい。
【００４９】
加水分解反応により生成したヒドロキシル基含有共重合体を精製する方法としては、たとえば、再沈殿、透析、遠心分離、減圧乾燥等により溶媒を除去する方法等が挙げられるが、特に限定はされない。
【００５０】
【実施例】
以下に実施例を挙げ、本発明を更に具体的に説明するが、本発明はこれだけに限定されるものではない。なお、例中、特にことわりのない限り、単位を示す「部」及び「％」はそれぞれ「重量部」及び「重量％」を表すものとする。
【００５１】
また、下記例中、ビニルエチレンカーボネート系コポリマーの重量平均分子量（以下、「Ｍｗ」と記す）は、前述した測定条件のＧＰＣにより求められたポリスチレン換算値であり、ヒドロキシル基含有共重合体のＭｗは、前述した測定条件のＧＰＣにより求められたポリエチレングリコール換算値である。また、下記例中の水酸基価は 1Ｈ−ＮＭＲを測定し組成分析して求めた値である。
＜実施例１＞
温度計、環流冷却管、窒素ガス導入管および撹拌機を備えた反応器に、ビニルエチレンカーボネート（以下、「ＶＥＣ」と記す）５７部および酢酸ビニル（以下、「ＶＡｃ」と記す）４３部を仕込んだ後、反応器内を窒素ガス置換した。次に、反応器内の混合物を攪拌しながら７０℃に昇温した後、重合開始剤として２，２’−アゾビス（イソ酪酸）ジメチル（以下、「ＭＡＩＢ」と記す）１部を添加して、共重合反応を行った。この共重合反応の間、反応液の粘度が増加し、最終的に５時間後、攪拌が困難になったため、反応を停止し、室温まで冷却した。
【００５２】
その後、反応溶液をジメチルホルムアミド（以下、「ＤＭＦ」と記す）に溶解させ、得られた溶液を５倍量（体積基準）のメタノール中に攪拌しながら注ぎ入れた。これにより、白色の固体が得られた。この固体を濾別し、充分メタノールで洗浄した。次いで、該固体をＤＭＦに溶解させ、得られた溶液を５倍量（体積基準）のメタノール中に攪拌しながら注ぎ入れて該固体を再沈殿させた後、濾別し、充分メタノールで洗浄するという再沈殿操作を２〜３回繰り返すことで該固体を精製した後、減圧下で乾燥させた。その結果、約５０％の収率で、ビニルエチレンカーボネート系コポリマーとしてポリ（ＶＥＣ−ＶＡｃ）を得た。なお、このコポリマーの同定は、 1Ｈ−ＮＭＲにより行った。また、このコポリマーのＭｗは６０，０００、ＶＥＣ構造単位含有率は５０モル％、ＶＡｃ構造単位含有率は５０モル％であった。
【００５３】
次に、上記で得られたコポリマー２０部と、水酸化ナトリウム２０％水溶液８０部とを室温で混合し、得られた混合液を攪拌しながら８０℃で５時間加水分解反応させた。上記混合液は、混合初期は白濁していたが、反応後、均一な溶液になった。その後、カチオン交換樹脂を反応溶液に添加し、反応溶液のｐＨが７付近になったことを確認してカチオン交換樹脂を濾別した。その後、反応溶液を５倍量（体積基準）のアセトン中に攪拌しながら注ぎ入れた。これにより、白色繊維状の固体が得られた。この固体を濾別し、充分アセトンで洗浄した。次いで、該固体を水に溶解させ、得られた溶液を５倍量（体積基準）のアセトン中に攪拌しながら注ぎ入れて該固体を再沈殿させた後、濾別し、充分アセトンで洗浄するという再沈殿操作を２〜３回繰り返すことで該固体を精製した後、減圧下で乾燥させた。乾燥後の固体を 1Ｈ−ＮＭＲ、13Ｃ−ＮＭＲおよびＩＲで分析した。その結果を図１、図２および図３にそれぞれ示す。これらの図から、得られた固体はポリ（３−ブテン−１，２−ジオール−ビニルアルコール）（ヒドロキシル基含有共重合体；以下、「Ｐ（ＢＤＬ−ＶＡＬ）」と記す）であると同定された。また、このＰ（ＢＤＬ−ＶＡＬ）の収率は約９５％、Ｍｗは３３，０００、水酸基価は１，２７５ｍｇＫＯＨ／ｇ、ＢＤＬ構造単位含有率は５０モル％、ＶＡＬ構造単位含有率は５０モル％であった。
＜実施例２＞
温度計、環流冷却管、窒素ガス導入管および撹拌機を備えた反応器に、ＶＥＣ１８部、ＶＡｃ３２部およびアセトン５０部を仕込んだ後、反応器内を窒素ガス置換した。次に、反応器内の混合物を攪拌しながら７０℃に昇温した後、重合開始剤としてＭＡＩＢ１部を添加して、さらに３時間後、ＭＡＩＢをもう１部添加して、７時間共重合反応を行い、ガスクロマトグラフィー（以下、「ＧＣ」と記す）によりＶＥＣとＶＡｃの消失を確認した後、室温まで冷却した。
【００５４】
その後、反応溶液をＤＭＦに溶解させ、得られた溶液を５倍量（体積基準）のメタノール中に攪拌しながら注ぎ入れた。これにより、白色の固体が得られた。この固体を濾別し、充分メタノールで洗浄した。次いで、該固体をＤＭＦに溶解させ、得られた溶液を５倍量（体積基準）のメタノール中に攪拌しながら注ぎ入れて該固体を再沈殿させた後、濾別し、充分メタノールで洗浄するという再沈殿操作を２〜３回繰り返すことで該固体を精製した後、減圧下で乾燥させた。その結果、約９８％の収率で、ビニルエチレンカーボネート系コポリマーとしてポリ（ＶＥＣ−ＶＡｃ）を得た。なお、このコポリマーの同定は、 1Ｈ−ＮＭＲにより行い、仕込み比通りに共重合していることを確認した。また、このコポリマーのＭｗは３０，０００、ＶＥＣ構造単位含有率は３０モル％、ＶＡｃ構造単位含有率は７０モル％であった。
【００５５】
この後は実施例１と同様の操作により、ポリ（ＶＥＣ−ＶＡｃ）の加水分解反応と、その反応生成物の精製を行った結果、約９５％の収率で、ヒドロキシル基含有共重合体としてＰ（ＢＤＬ−ＶＡＬ）を得た。なお、このコポリマーの同定は、 1Ｈ−ＮＭＲ、13Ｃ−ＮＭＲおよびＩＲで行った。また、このＰ（ＢＤＬ−ＶＡＬ）のＭｗは１８，０００、水酸基価は１，２５０ｍｇＫＯＨ／ｇ、ＢＤＬ構造単位含有率は３０モル％、ＶＡＬ構造単位含有率は６８モル％、ＶＡｃ構造単位含有率は２モル％であった。
＜実施例３＞
実施例２において、ＶＥＣとＶＡｃの仕込量をそれぞれ６部、４４部に変更するとともに、再沈殿操作の際にメタノールの代わりにメタノール−水混合溶媒（メタノール／水重量比＝８／２）を用いたこと以外は実施例２と同様の操作を行うことにより、約９８％の収率で、ビニルエチレンカーボネート系コポリマーとしてポリ（ＶＥＣ−ＶＡｃ）を得た。なお、このコポリマーの同定は、 1Ｈ−ＮＭＲにより行い、仕込み比通りに共重合していることを確認した。また、このコポリマーのＭｗは３５，０００、ＶＥＣ構造単位含有率は１０モル％、ＶＡｃ構造単位含有率は９０モル％であった。
【００５６】
この後は実施例１と同様の操作により、ポリ（ＶＥＣ−ＶＡｃ）の加水分解反応と、その反応生成物の精製を行った結果、約９５％の収率で、ヒドロキシル基含有共重合体としてＰ（ＢＤＬ−ＶＡＬ）を得た。なお、このコポリマーの同定は、 1Ｈ−ＮＭＲ、13Ｃ−ＮＭＲおよびＩＲで行った。また、このＰ（ＢＤＬ−ＶＡＬ）のＭｗは２０，０００、水酸基価は１，２２０ｍｇＫＯＨ／ｇ、ＢＤＬ構造単位含有率は１５モル％、ＶＡＬ構造単位含有率は８１モル％、ＶＡｃ構造単位含有率は４モル％であった。
＜実施例４＞
実施例２において、ＶＥＣとＶＡｃの仕込量をそれぞれ６部、４４部に変更し、反応器に初期仕込むするアセトンをメタノールに代えるとともに、再沈殿操作の際にメタノールの代わりにメタノール−水混合溶媒（メタノール／水重量比＝８／２）を用いたこと以外は実施例２と同様の操作を行うことにより、約９８％の収率で、ビニルエチレンカーボネート系コポリマーとしてポリ（ＶＥＣ−ＶＡｃ）を得た。なお、このコポリマーの同定は、 1Ｈ−ＮＭＲにより行い、仕込み比通りに共重合していることを確認した。また、このコポリマーのＭｗは３５，０００、ＶＥＣ構造単位含有率は１０モル％、ＶＡｃ構造単位含有率は９０モル％であった。
【００５７】
この後は実施例１と同様の操作により、ポリ（ＶＥＣ−ＶＡｃ）の加水分解反応と、その反応生成物の精製を行った結果、約９５％の収率で、ヒドロキシル基含有共重合体としてＰ（ＢＤＬ−ＶＡＬ）を得た。なお、このコポリマーの同定は、 1Ｈ−ＮＭＲ、13Ｃ−ＮＭＲおよびＩＲで行った。また、このＰ（ＢＤＬ−ＶＡＬ）のＭｗは２０，０００、水酸基価は１，２７０ｍｇＫＯＨ／ｇ、ＢＤＬ構造単位含有率は１０モル％、ＶＡＬ構造単位含有率は９０モル％であった。
＜実施例５＞
実施例２において、ＶＥＣとＶＡｃの仕込量をそれぞれ６部、４４部に変更し、反応器に初期仕込むするアセトンを酢酸エチルに代えるとともに、再沈殿操作の際にメタノールの代わりにメタノール−水混合溶媒（メタノール／水重量比＝８／２）を用いたこと以外は実施例２と同様の操作を行うことにより、約９８％の収率で、ビニルエチレンカーボネート系コポリマーとしてポリ（ＶＥＣ−ＶＡｃ）を得た。なお、このコポリマーの同定は、 1Ｈ−ＮＭＲにより行い、仕込み比通りに共重合していることを確認した。また、このコポリマーのＭｗは３５，０００、ＶＥＣ構造単位含有率は１０モル％、ＶＡｃ構造単位含有率は９０モル％であった。
【００５８】
この後は実施例１と同様の操作により、ポリ（ＶＥＣ−ＶＡｃ）の加水分解反応と、その反応生成物の精製を行った結果、約９５％の収率で、ヒドロキシル基含有共重合体としてＰ（ＢＤＬ−ＶＡＬ）を得た。なお、このコポリマーの同定は、 1Ｈ−ＮＭＲ、13Ｃ−ＮＭＲおよびＩＲで行った。また、このＰ（ＢＤＬ−ＶＡＬ）のＭｗは２０，０００、水酸基価は１，２６０ｍｇＫＯＨ／ｇ、ＢＤＬ構造単位含有率は１０モル％、ＶＡＬ構造単位含有率は８９モル％、ＶＡｃ構造単位含有率は１モル％であった。
＜比較例１＞
実施例２において、連鎖移動剤としてラウリルメルカプタン４部を用いて共重合反応を行ったこと以外は実施例２と同様の操作を行うことにより、約９８％の収率で、ビニルエチレンカーボネート系コポリマーとしてポリ（ＶＥＣ−ＶＡｃ）を得た。なお、このコポリマーの同定は、 1Ｈ−ＮＭＲにより行い、仕込み比通りに共重合していることを確認した。また、このコポリマーのＭｗは８，０００、ＶＥＣ構造単位含有率は３０モル％、ＶＡｃ構造単位含有率は７０モル％であった。
【００５９】
この後は実施例１と同様の操作により、ポリ（ＶＥＣ−ＶＡｃ）の加水分解反応と、その反応生成物の精製を行った結果、約９５％の収率で、ヒドロキシル基含有共重合体としてＰ（ＢＤＬ−ＶＡＬ）を得た。なお、このコポリマーの同定は、 1Ｈ−ＮＭＲ、13Ｃ−ＮＭＲおよびＩＲで行った。また、このＰ（ＢＤＬ−ＶＡＬ）のＭｗは４，５００、水酸基価は１，２２０ｍｇＫＯＨ／ｇ、ＢＤＬ構造単位含有率は３５モル％、ＶＡＬ構造単位含有率は６１モル％、ＶＡｃ構造単位含有率は４モル％であった。
＜比較例２＞
実施例２で得られたポリ（ＶＥＣ−ＶＡｃ）の加水分解反応と、その反応生成物の精製を、実施例１と同様の操作により行った。ただし、加水分解反応に用いる水酸化ナトリウム水溶液の濃度を５％に変えた。その結果、約９５％の収率で、ヒドロキシル基含有共重合体としてＰ（ＢＤＬ／ＶＥＣ−ＶＡＬ／ＶＡｃ）を得た。なお、このコポリマーの同定は、 1Ｈ−ＮＭＲ、13Ｃ−ＮＭＲおよびＩＲで行った。また、このＰ（ＢＤＬ／ＶＥＣ−ＶＡＬ／ＶＡｃ）のＭｗは２０，０００、水酸基価は９５０ｍｇＫＯＨ／ｇ、ＢＤＬ構造単位含有率は約２２．５モル％、ＶＥＣ構造単位含有率は約７．５モル％、ＶＡＬ構造単位含有率は約５２．５モル％、ＶＡｃ構造単位含有率は約１７．５モル％であった。
＜ヒドロキシル基含有共重合体の物性評価＞
上記実施例および比較例で得られたヒドロキシル基含有共重合体の物性を以下の方法により評価した。
（１）機械的強度：
各ヒドロキシル基含有共重合体の濃度３０％水溶液を調製し、それをＰＥＴフィルムにバーコータで塗布し、１００℃の減圧オーブンで３０分間乾燥させた後、ＰＥＴフィルムから剥がすことにより、厚み２０μｍのフィルムを得た。このフィルムについて、引張り強度と引張り伸び率を、ＪＩＳ−Ｋ７１２７に従い、湿度５０％、試験速度Ｅ＝毎分２０ｍｍの条件で、またＪＩＳ−Ｋ７１２７に準じ、湿度２０％、試験速度Ｅ＝毎分２０ｍｍの条件で、それぞれ測定した。
（２）４０℃および６０℃での水溶性：
各ヒドロキシル基含有共重合体の濃度２０％水溶液を調製した際の各共重合体の水溶性を調べた。水溶性は、液温４０℃および６０℃で目視により下記の基準で評価した。
【００６０】
○：水に溶解する。
【００６１】
△：水に白濁する。
【００６２】
×：水に溶解しない。
【００６３】
評価結果を表１に示す。
【００６４】
【表１】
0004772943.tif 000007
【００６５】
【発明の効果】
本発明の新規ヒドロキシル基含有共重合体は、前記一般式（ｉ）で示すジオール構造単位（Ａ）と前記一般式（ｉｉ）で示すビニルアルコール系構造単位（Ｂ）とを有するので、これらの構造単位に由来する熱可塑性、親水性等の性能を発揮する。また、この共重合体は、１０，０００以上の重量平均分子量を有するので、重量平均分子量が１０，０００未満のものと比べて、靭性、可撓性、柔軟性、接着性、分散性、耐油性、耐候性、耐熱性等の物性に優れる。さらに、上記新規ヒドロキシル基含有共重合体は、１，０００ｍｇＫＯＨ／ｇ以上の水酸基価を有するので、水酸基価が１，０００ｍｇＫＯＨ／ｇ未満のものと比べて、４０℃以上での水溶性に優れる。
【００６６】
本発明のヒドロキシル基含有共重合体の製造方法は、前記共重合工程と前記加水分解工程とを含むので、上記本発明の新規ヒドロキシル基含有共重合体を容易に得ることが出来る。
【図面の簡単な説明】
【図１】実施例１で得られたポリ（３−ブテン−１，２−ジオール−ビニルアルコール）の 1Ｈ−ＮＭＲチャート（溶媒：Ｄ2 Ｏ、横軸のｐｐｍは基準物質からの化学シフトδ値）。
【図２】実施例１で得られたポリ（３−ブテン−１，２−ジオール−ビニルアルコール）の13Ｃ−ＮＭＲチャート（溶媒：Ｄ2 Ｏ、横軸のｐｐｍは基準物質からの化学シフトδ値）。
【図３】実施例１で得られたポリ（３−ブテン−１，２−ジオール−ビニルアルコール）のＩＲチャート（横軸のＷａｖｅｎｕｍｂｅｒｓは波数（ｃｍ-1）、縦軸のＴｒａｎｓｍｉｔｔａｎｃｅは透過率（％））。
【図１】
0004772943.tif 000012
【図２】
0004772943.tif 000013
【図３】
0004772943.tif 000014